(57)【要約】【課題】  耐水接着性および放置安定性に優れる水性エマルジョンおよび水性エマルジョン組成物を提供すること。【解決手段】  アセトアセチル基を有するビニルモノマー単位を少なくとも５重量％含有する重合体（Ａ）およびビニルアルコール系重合体（Ｂ）からなり、重量比（Ａ）／（Ｂ）が２／１００〜２００／１００であり、かつ（Ｂ）に結合した（Ａ）の重量割合が（Ａ）の全重量に対して５０％以上である水性樹脂またはその水分散液（ａ）を分散剤とし、エチレン性不飽和単量体およびジエン系単量体から選ばれる少なくとも一種の単量体単位を含有する重合体（ｂ）を分散質とする水性エマルジョン、および該水性エマルジョンに耐水化剤（ｃ）を配合した水性エマルジョン組成物。【選択図】    なし【特許請求の範囲】
【請求項１】
アセトアセチル基を有するビニルモノマー単位を少なくとも５重量％含有する重合体（Ａ）およびビニルアルコール系重合体（Ｂ）からなり、重量比（Ａ）／（Ｂ）が２／１００〜２００／１００であり、かつ（Ｂ）に結合した（Ａ）の重量割合が（Ａ）の全重量に対して５０％以上である水性樹脂またはその水分散液（ａ）を分散剤とし、エチレン性不飽和単量体およびジエン系単量体から選ばれる少なくとも一種の単量体単位を含有する重合体（ｂ）を分散質とする水性エマルジョン。
【請求項２】
ビニルアルコール系重合体（Ｂ）が、分子内に炭素数４以下のα−オレフィン単位を１〜２０モル％含有し、けん化度８０モル％以上のビニルアルコール系重合体である請求項１に記載の水性エマルジョン。
【請求項３】
α−オレフィン単位がエチレン単位である請求項１または請求項２に記載の水性エマルジョン。
【請求項４】
ビニルアルコール系重合体（Ｂ）が、１，２−グリコール結合量を１．９モル％以上含有し、けん化度８０モル％以上のビニルアルコール系重合体である請求項１〜３のいずれか１項に記載の水性エマルジョン。
【請求項５】
アセトアセチル基を有するビニルモノマー単位を少なくとも５重量％含有する重合体（Ａ）およびビニルアルコール系重合体（Ｂ）からなり、重量比（Ａ）／（Ｂ）が２／１００〜２００／１００であり、かつ（Ｂ）に結合した（Ａ）の重量割合が（Ａ）の全重量に対して５０％以上である水性樹脂またはその水分散液（ａ）を分散剤とし、エチレン性不飽和単量体およびジエン系単量体から選ばれる少なくとも一種の単量体単位を含有する重合体（ｂ）を分散質とし、さらに耐水化剤（ｃ）を配合した水性エマルジョン組成物。
【請求項６】
ビニルアルコール系重合体（Ｂ）が、分子内に炭素数４以下のα−オレフィン単位を１〜２０モル％含有し、けん化度８０モル％以上のビニルアルコール系重合体である請求項５に記載の水性エマルジョン組成物。
【請求項７】
α−オレフィン単位がエチレン単位である請求項５または請求項６に記載の水性エマルジョン組成物。
【請求項８】
ビニルアルコール系重合体（Ｂ）が、１，２−グリコール結合量を１．９モル％以上含有し、けん化度８０モル％以上のビニルアルコール系重合体である請求項５〜７のいずれか１項に記載の水性エマルジョン組成物。
【請求項９】
耐水化剤（ｃ）が、ヒドラジド化合物、アミン化合物、多価金属化合物から選ばれる少なくとも一種の耐水化剤である請求項５〜８のいずれか１項に記載の水性エマルジョン組成物。
【発明の詳細な説明】
【技術分野】
【０００１】
本発明は水性エマルジョンおよびその組成物に関する。さらに詳しくは、本発明は、特定のビニルアルコール系重合体を分散剤とし、エチレン性不飽和単量体およびジエン系単量体から選ばれる少なくとも一種の単量体単位を有する重合体を分散質とする水性エマルジョン、およびその水性エマルジョンに耐水化剤を配合した水性エマルジョン組成物に関する。
【背景技術】
【０００２】
従来、ポリビニルアルコール（以下、ＰＶＡと略記することがある）はエチレン性不飽和単量体、特に酢酸ビニルに代表されるビニルエステル系単量体を乳化重合する際の分散剤として広く用いられている。ＰＶＡを分散剤とするビニルエステル系水性エマルジョンは、紙用、木工用およびプラスチック用などの各種接着剤、含浸紙用および不織製品用などの各種バインダー、混和剤、打継ぎ材、塗料、紙加工および繊維加工などの分野で広く用いられている。
このようなビニルエステル系水性エマルジョンは、分散剤であるＰＶＡのけん化度を調整することにより、一般的に粘度が低くて、ニュートニアン流動に近い粘性を示す、耐水性が比較的良好なものから、一般的に粘度が高くて、粘度の温度依存性が比較的小さいものに至るまで、使用目的に応じてその粘度を任意に設定できることから、種々の用途に賞用されてきた。
部分けん化ＰＶＡを分散剤としたビニルエステル系水性エマルジョンは、低温安定性に優れ、粘度が高いことから、その特性を生かして、特に木工用接着剤として広く用いられているが、耐水接着性に劣るという問題を有している。完全けん化ＰＶＡを分散剤として用いることにより、耐水接着性はある程度向上するが、その効果は必ずしも十分ではない。
【０００３】
アセトアセチル基を導入したビニルアルコール系重合体は、単独で用いられるよりも、むしろ耐水化を目的として架橋剤と併用して用いられることが多く（特許文献１）、このようなアセトアセチル基を導入したビニルアルコール系重合体を分散剤に用いることで、ビニルエステル系水性エマルジョンの耐水接着性を維持しつつ、保存安定性を改良する試みが知られている（特許文献２および３）。しかしながら、このような提案されている水性エマルジョンは、実用面において必ずしも満足すべきレベルに達していないのが現状である。
【特許文献１】特開平９−１２４８７４号公報
【特許文献２】特開平１１−９２６０９号公報
【特許文献３】特開平１１−９２６１３号公報
【発明の開示】
【発明が解決しようとする課題】
【０００４】
本発明は、上記した従来技術の欠点を解消して、耐水接着性および放置安定性に優れる水性エマルジョンおよび水性エマルジョン組成物を提供することを目的とするものである。
【課題を解決するための手段】
【０００５】
本発明によれば、上記課題は、アセトアセチル基を有するビニルモノマー単位を少なくとも５重量％含有する重合体（Ａ）およびビニルアルコール系重合体（Ｂ）からなり、重量比（Ａ）／（Ｂ）が２／１００〜２００／１００であり、かつ（Ｂ）に結合した（Ａ）の重量割合が（Ａ）の全重量に対して５０％以上である水性樹脂またはその水分散液（ａ）を分散剤とし、エチレン性不飽和単量体およびジエン系単量体から選ばれる少なくとも一種の単量体単位を含有する重合体（ｂ）を分散質とする水性エマルジョン、並びに該水性エマルジョンに耐水化剤（ｃ）を配合した水性エマルジョン組成物によって達成される。
【発明の効果】
【０００６】
本発明の水性エマルジョンおよび水性エマルジョン組成物は、耐水接着性および放置安定性に優れている。
【発明を実施するための最良の形態】
【０００７】
本発明において、アセトアセチル基を有するビニルモノマーとしては、アセトアセトキシエチル（メタ）アクリレート、アセトアセトキシエチル（メタ）アクリルアミド、アセトキシエチルアリルエーテル、アセトキシエチルビニルエーテルなどが挙げられ、特にアセトアセトキシエチル（メタ）アクリレートが好ましく用いられる。
【０００８】
本発明においては、上記アセトアセチル基を有するビニルモノマー単位を少なくとも全モノマーに対し５重量％含有する重合体（Ａ）を使用することが必要である。５重量％未満では、目的とする耐水接着性に優れる水性エマルジョンおよび水性エマルジョン組成物が得られない。アセトアセチル基を有するビニルモノマー単位の好適な含有量は１０〜１００重量％、最適には２０〜１００重量％である。アセトアセチル基を有するビニルモノマーと共重合する単量体としては、とくに制限はなく、エチレン、プロピレン、ｎ−ブテン、イソブチレンなどのα−オレフィン；アクリル酸およびその塩、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸２−エチルヘキシル、アクリル酸ドデシル、アクリル酸オクタデシルなどのアクリル酸エステル類；メタクリル酸およびその塩、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸２−エチルヘキシル、メタクリル酸ドデシル、メタクリル酸オクタデシルなどのメタクリル酸エステル類；アクリルアミド、Ｎ−メチルアクリルアミド、Ｎ−エチルアクリルアミド、Ｎ，Ｎ−ジメチルアクリルアミド、ジアセトンアクリルアミド、アクリルアミドプロパンスルホン酸およびその塩、アクリルアミドプロピルジメチルアミンおよびその塩またはその４級塩、Ｎ−メチロールアクリルアミドおよびその誘導体などのアクリルアミド誘導体；メタクリルアミド、Ｎ−メチルメタクリルアミド、Ｎ−エチルメタクリルアミド、メタクリルアミドプロパンスルホン酸およびその塩、メタクリルアミドプロピルジメチルアミンおよびその塩またはその４級塩、Ｎ−メチロールメタクリルアミドおよびその誘導体などのメタクリルアミド誘導体；メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、ドデシルビニルエーテル、ステアリルビニルエーテルなどのビニルエーテル類；アクリロニトリル、メタクリロニトリルなどのニトリル類；塩化ビニル、フッ化ビニルなどのハロゲン化ビニル、塩化ビニリデン、フッ化ビニリデンなどのハロゲン化ビニリデン；酢酸アリル、塩化アリルなどのアリル化合物；マレイン酸およびその塩またはそのエステル；ビニルトリメトキシシランなどのビニルシリル化合物；酢酸イソプロペニルなどが挙げられる。
【０００９】
本発明において、用いられるＰＶＡ（Ｂ）のけん化度について特に制限はなく、通常８０モル％以上、好ましくは８５モル％以上、より好ましくは８８モル％以上である。けん化度が８０モル％未満の場合、目的とする水性エマルジョンおよび水性エマルジョン組成物の耐水接着性の効果が発揮されない場合がある。またＰＶＡ（Ｂ）の重合度についても特に制限はないが、好ましくは１００〜８０００、より好ましくは２００〜３０００、さらに好ましくは２５０〜２５００である。ＰＶＡの重合度が１００未満の場合には、水性エマルジョンおよび水性エマルジョン組成物としての特徴が発揮されないことがあり、また、８０００を超えるＰＶＡは工業的な製造に困難を伴うことがある。
【００１０】
本発明において、ＰＶＡ（Ｂ）は、従来公知の方法にしたがい、ビニルエステル系単量体を重合し、得られた重合体を常法によりけん化することによって得ることができる。ビニルエステル系単量体を重合する方法としては、溶液重合法、塊状重合法、懸濁重合法、乳化重合法など、従来公知の方法を採用することができる。重合触媒としては、採用される重合方法に応じて、アゾ系触媒、過酸化物系触媒、レドックス系触媒などが適宜選ばれる。けん化反応には、従来公知のアルカリ触媒または酸触媒を用いる加アルコール分解、加水分解などを採用することができ、具体的には、メタノールを溶剤として用い、ＮａＯＨ触媒の存在下にけん化反応を行うのが簡便であり最も好ましい。
【００１１】
ビニルエステル系単量体としては、例えば、ギ酸ビニル、酢酸ビニル、プロピオン酸ビニル、酪酸ビニル、イソ酪酸ビニル、ピバリン酸ビニル、バーサチック酸ビニル、カプロン酸ビニル、カプリル酸ビニル、ラウリル酸ビニル、パルミチン酸ビニル、ステアリン酸ビニル、オレイン酸ビニル、安息香酸ビニルなどが挙げられ、とりわけ酢酸ビニルが好ましい。
【００１２】
また、本発明において用いられるＰＶＡ（Ｂ）は、本発明の主旨を損なわない範囲で他の単量体単位を含有していても差し支えない。このような単量体として、上記したアセトアセチル基を有するビニルモノマーと共重合する単量体として例示したものと同様の単量体、例えば、α−オレフィンなどが挙げられる。
【００１３】
ＰＶＡ（Ｂ）として、分子内に炭素数４以下のα−オレフィン単位を１〜２０モル％含有するビニルアルコール系重合体（α−オレフィン変性ＰＶＡと略記することがある）を用いることは好ましい態様のひとつである。α−オレフィン変性ＰＶＡを用いることで、得られる水性エマルジョンおよび水性エマルジョン組成物の耐水接着性がさらに向上する。α−オレフィン変性ＰＶＡは、ビニルエステルと炭素数４以下のα−オレフィンとの共重合体をけん化することにより得ることができる。ここで炭素数４以下のα−オレフィン単位としては、エチレン、プロピレン、ブチレン、イソブチレンなどに由来する単位が挙げられ、この中でもエチレン単位が好ましく用いられる。
エチレン単位を代表とするα−オレフィン単位の含有量は、１〜２０モル％であることが好適であり、より好ましくは１．５モル％以上、さらに好ましくは２モル％以上であり、また好ましくは１５モル％以下、さらに好ましくは１２モル％以下である。エチレン単位を代表とするα−オレフィン単位がこの範囲にあるα−オレフィン変性ＰＶＡを用いる時、耐水接着性がより優れる水性エマルジョンおよび水性エマルジョン組成物が得られる。
【００１４】
さらに、本発明においては、ＰＶＡとして、１，２−グリコール結合量を１．９モル％以上有するＰＶＡ（高１，２−グリコール結合含有ＰＶＡと略記することがある）を用いることも好ましい態様のひとつである。該高１，２−グリコール結合含有ＰＶＡを用いることで（Ｂ）に結合する（Ａ）の割合が増加する。
高１，２−グリコール結合含有ＰＶＡの製造方法としては特に制限はなく、公知の方法が使用可能である。一例として、１，２−グリコール結合量が上記の範囲内の値になるようにビニレンカーボネートをビニルエステルと共重合する方法、ビニルエステルを通常の条件より高い温度、例えば７５〜２００℃にして加圧下に重合する方法などが挙げられる。後者の方法においては、ビニルエステルの重合温度は９５〜１９０℃であることが好ましく、１００〜１８０℃であることが特に好ましい。また加圧条件としては、重合系が沸点以下になるように選択することが重要であり、好適には０．２ＭＰａ以上、さらに好適には０．３ＭＰａ以上である。また、加圧の上限は５ＭＰａ以下が好適であり、さらに３ＭＰａ以下がより好適である。上記したビニルエステルの重合はラジカル重合開始剤の存在下、塊状重合法、溶液重合法、懸濁重合法、乳化重合法などいずれの方法でも行うことができるが、溶液重合、とくにメタノールを溶媒とする溶液重合法が好適である。このようにして得られたビニルエステル重合体を通常の方法によりけん化することにより高１，２−グリコール結合含有ＰＶＡが得られる。ＰＶＡの１，２−グリコール結合量は１．９モル％以上であることが好適であり、より好ましくは１．９５モル％以上、さらに好ましくは２．０モル％以上、最適には２．１モル％以上である。また、１，２−グリコール結合量は４モル％以下であることが好ましく、さらに好ましくは３．５モル％以下、最適には３.２モル％以下である。ここで、ＰＶＡの１，２−グリコール結合量はＮＭＲスペクトルを解析することにより求めることができる。
【００１５】
本発明において、アセトアセチル基を有するビニルモノマー単位を有する重合体（Ａ）とＰＶＡ（Ｂ）の重量比（Ａ）／（Ｂ）は２／１００〜２００／１００であることが必要であり、好ましくは５／１００〜１５０／１００、より好ましくは８／１００〜１２０／１００、最適には１０／１００〜１００／１００である。重量比（Ａ）／（Ｂ）が２／１００未満の場合、得られる水性エマルジョンおよび水性エマルジョン組成物に十分な耐水接着性を付与することができなくなる。一方、（Ａ）と（Ｂ）の重量比が２００／１００以上の場合、得られる水性エマルジョンおよび水性エマルジョン組成物の放置安定性が低下する。
【００１６】
本発明において、アセトアセチル基を有するビニルモノマー単位を有する重合体（Ａ）がＰＶＡ（Ｂ）と結合している割合｛（Ａ）の全重量に対する（Ｂ）に結合した（Ａ）の重量割合｝（以下、（Ａ）の結合割合と記す）が５０％以上であることも必要であり、好ましくは６０％以上、より好ましくは７０％以上、最適には８０％以上である。（Ａ）の結合割合が５０％に満たない場合、水性エマルジョンおよび水性エマルジョン組成物に十分な耐水接着性を付与することができないし、放置安定性も十分優れたものとはならない。ここで、（Ａ）の結合割合は、後述する実施例１に記載の方法により測定される。
【００１７】
本発明に用いられる水性樹脂は、水溶液または水分散液として使用されるが、水分散液として使用する場合は、水性樹脂の粒子径は、動的光散乱法による測定値が５００ｎｍ以下であることが好適であり、好ましくは４００ｎｍ以下、より好ましくは３００ｎｍ以下、最適には２００ｎｍ以下である。粒子径が５００ｎｍを超えた場合、得られる水性エマルジョンおよび水性エマルジョン組成物の放置安定性が低下する懸念が生じる。水性樹脂の粒子径の下限値はとくに限定されないが、２０ｎｍ以上、さらには５０ｎｍ以上が好適である。動的光散乱法による測定は、例えば、大塚電子（株）製のレーザーゼータ電位計ＥＬＳ−８０００等を用いて行うことができる。水性樹脂の粒子径は、（Ａ）と（Ｂ）の重量比、さらには水性樹脂の製造条件（重合温度、重合時間、単量体、重合開始剤、分散剤の添加時期、連鎖移動剤の使用量など）を適宜選択することによって調整することができる。
【００１８】
本発明に用いられる水性樹脂またはその水分散液（ａ）の製法は、特に制限はなく、例えばＰＶＡ（Ｂ）の水溶液を分散剤として用い、アセトアセチル基を有するビニルモノマーを一時的又は連続的に添加し、過酸化水素、過硫酸アンモニウム、過硫酸カリウム等の過酸化物系重合開始剤を添加し、乳化重合する方法が挙げられる。前記重合開始剤は還元剤と併用して、レドックス系として用いる場合もある。その場合、通常、過酸化水素は酒石酸、酒石酸ナトリウム、Ｌ−アスコルビン酸、ロンガリットなどと共に用いられる。また、過硫酸アンモニウムおよび過硫酸カリウムは亜硫酸水素ナトリウム、炭酸水素ナトリウムなどと共に用いられる。この中でも、過酸化水素は、これを用いてアセトアセチル基を有するビニルモノマーを乳化重合した場合に、上記した（Ａ）の結合割合が増加するため好適に用いられる。
【００１９】
本発明の水性エマルジョンにおいて分散質を構成する重合体（ｂ）は、エチレン性不飽和単量体およびジエン系単量体から選ばれる少なくとも一種の単量体単位を含有する。エチレン性不飽和単量体およびジエン系単量体としては、エチレン、プロピレン、イソブチレンなどのオレフィン；塩化ビニル、フッ化ビニル、ビニリデンクロライド、ビニリデンフルオライドなどのハロゲン化オレフィン；ギ酸ビニル、酢酸ビニル、プロピオン酸ビニル、バーサチック酸ビニルなどのビニルエステル；アクリル酸、メタクリル酸、アクリル酸メチル、アクリル酸エチル、アクリル酸ブチル、アクリル酸２−エチルヘキシル、アクリル酸ドデシル、アクリル酸２−ヒドロキシエチルなどのアクリル酸エステル；メタクリル酸メチル、メタクリル酸エチル、メタクリル酸ブチル、メタクリル酸２−エチルヘキシル、メタクリル酸ドデシル、メタクリル酸２−ヒドロキシエチルなどのメタクリル酸エステル；アクリル酸ジメチルアミノエチル、メタクリル酸ジメチルアミノエチルおよびこれらの四級化物；アクリルアミド、メタクリルアミド、Ｎ−メチロールアクリルアミド、Ｎ，Ｎ−ジメチルアクリルアミド、アクリルアミド−２−メチルプロパンスルホン酸およびそのナトリウム塩などのアクリルアミド系単量体；スチレン、α−メチルスチレン、ｐ−スチレンスルホン酸およびナトリウム、カリウム塩などのスチレン系単量体；Ｎ−ビニルピロリドン；ブタジエン、イソプレン、クロロプレンなどのジエン系単量体が挙げられ、これらは単独でまたは二種以上を混合して用いることができる。
上記したエチレン性不飽和単量体およびジエン系単量体の中でも、ビニルエステル系単量体を単独で用い、あるいはエチレンとビニルエステル系単量体とを併用するのが好適である。
【００２０】
本発明の水性エマルジョンは、前記したアセトアセチル基を有するビニルモノマー単位を少なくとも５重量％含有する重合体（Ａ）およびビニルアルコール系重合体（Ｂ）からなり、重量比（Ａ）／（Ｂ）が２／１００〜２００／１００であり、かつ（Ｂ）に結合した（Ａ）の重量割合が（Ａ）の全重量に対して５０％以上である水性樹脂またはその水分散液（ａ）を分散剤として用いて、これにエチレン性不飽和単量体および／またはジエン系単量体を一時的又は連続的に添加し、従来公知の重合開始剤の存在下に乳化重合を行なうことにより得ることができる。
水性樹脂またはその水分散液（ａ）の使用量については特に制限はなく、エチレン性不飽和単量体および／またはジエン系単量体を含有する重合体（ｂ）１００重量部に対して好ましくは１〜３０重量部、より好ましくは２〜２０重量部である。該使用量が１重量部未満の場合、あるいは３０重量部を超える場合には、水性エマルジョンを製造する際の乳化重合時に重合安定性が低下したり、得られる水性エマルジョンの耐水接着性が低下することがある。
上記の方法で得られる水性エマルジョンはそのまま用いることができるが、必要があれば、本発明の効果を損なわない範囲で、従来公知の各種エマルジョンを添加して用いることができる。
なお、前述の水性樹脂またはその水分散液（ａ）を分散剤として用いて、本発明の水性エマルジョンを製造するにあたり、必要に応じて、従来公知のアニオン性、ノニオン性あるいはカチオン性の界面活性剤や、ＰＶＡ系重合体、ヒドロキシエチルセルロースなどを併用することもできる。
【００２１】
本発明の水性エマルジョン組成物に用いられる耐水化剤（ｃ）としては特に制限はなく、ヒドラジド化合物、アミン化合物、多価金属化合物から選ばれる少なくとも一種の耐水化剤が好適である。中でもヒドラジド化合物が安全性および水性エマルジョン組成物の耐水性の観点から好適に用いられる。
ヒドラジド化合物としては、アジピン酸ジヒドラジド、シュウ酸ジヒドラジド、マロン酸ジヒドラジド、コハク酸ジヒドラジド、アゼライン酸ジヒドラジド、セバシン酸ジヒドラジド、ドデカン二酸ジヒドラジド、マレイン酸ジヒドラジド、フマル酸ジヒドラジド、ジグリコール酸ジヒドラジド、酒石酸ジヒドラジド、リンゴ酸ジヒドラジド、イソフタル酸ジヒドラジド、テレフタル酸ジヒドラジド等のジヒドラジド化合物が挙げられる。
アミン化合物としては、エチレンジアミン、１，２−プロピレンジアミン、１，３−プロピレンジアミン、１，４−ブチレンジアミン、ヘキサメチレンジアミン、２，４，４−トリメチルヘキサメチレンジアミン、ジエチレントリアミン、ジプロピレントリアミン、トリエチレントリアミン、テトラエチレンペンタミン、ジプロピレントリアミン、ジメチルアミノプロピルアミン、ジエチルアミノプロピルアミン等の脂肪族ポリアミン類；メンセンジアミン、１，３−ビス（アミノメチル）シクロヘキサン、イソホロンジアミン、Ｎ−３−アミノプロピルシクロヘキシルアミン、１，４−ジアミノシクロヘキサン、２，４−ジアミノシクロヘキサン、ビス（アミノシクロヘキシル）メタン、１，３−ビス（アミノシクロヘキシルプロパン）、ビス（３−メチル−４−アミノシクロヘキシル）メタン、１，４−ビス（エチルアミノ）シクロヘキサン等の脂環族ポリアミン類；ｍ−キシリレンジアミン、ｐ−キシリレンジアミン、４−（１−アミノエチル）アニリン、メタフェニレンジアミン、ジアミノジフェニルメタン、ジアミノジフェニルスルホン、ビス（３−エチル−４−アミノ−５−メチルフェニルメタン）、１，４−ビス［２−（３，５−ジメチル−４−アミノフェニル）プロピル］ベンゼン等の芳香族ポリアミン類；Ｎ−アミノエチルピペラジン、１，４−ビス（３−アミノプロピル）ピペラジン等のヘテロ環族ポリアミン類などのポリアミン系硬化；これらポリアミン類とダイマー酸などのジカルボン酸を定法によって反応させて得られるポリアミドポリアミン硬化剤などが挙げられる。
多価金属化合物としては、炭酸ジルコニウムアンモニウム、酸塩化ジルコニウム、硫酸ジルコニウム、硝酸ジルコニウム、酢酸ジルコニウム、炭酸ジルコニウム、ステアリン酸ジルコニウム、オクチル酸ジルコニウム、珪酸ジルコニウムなどジルコニウム化合物；チタンラクテートおよびその部分または完全中和物（例えば、チタンラクテート一アンモニウム塩、チタンラクテート二アンモニウム塩、チタンラクテート一ナトリウム塩、チタンラクテート二ナトリウム塩、チタンラクテート一カリウム塩、チタンラクテート二カリウム塩）、ジヒドロキシチタンビスラクテート、ジイソプロポキシチタンビス（トリエタノールアミナート）、ジ−ｎ−ブトキシチタンビス（トリエタノールアミナート）、ジイソプロポキシチタンビス（アセチルアセトナート）、チタンテトラキス（アセチルアセトナート）、ポリチタンビス（アセチルアセトナート）などの有機チタン化合物などが挙げられる。
【００２２】
水性樹脂またはその水分散液（ａ）と耐水化剤（ｃ）との重量配合比［（ａ）／（ｃ）］（固形分換算）には特に制限はなく、通常、９９．９／０．１〜５０／５０であり、好ましくは９９．５／０．５〜７０／３０である。（ａ）／（ｃ）が９９．９／０．１を超える場合には、得られる水性エマルジョン組成物の耐水接着性の向上効果が見られない場合があり、５０／５０未満の場合には水性エマルジョン組成物の放置安定性が低下する懸念がある。
【００２３】
本発明の水性エマルジョンおよび水性エマルジョン組成物には、必要に応じて、溶媒、各種添加剤、他の水溶性樹脂または高分子水性分散体等を含有させることができる。溶媒としては水が好ましく用いられ、これに各種アルコール、ケトン、ジメチルホルムアミド、ジメチルスルホキシド等の溶媒を併用することもできる。また添加剤としては、各種消泡剤、各種分散剤、ノニオン性またはアニオン性界面活性剤、シランカップリング剤、ｐＨ調節剤、および炭化カルシウム、クレー、タルク、小麦粉などの充填剤等が挙げられる。水溶性樹脂としてはカルボキシメチルセルロース、ヒドロキシエチルセルロース等のセルロース誘導体；ポリ（メタ）アクリル酸、ポリヒドロキシ（メタ）アクリレートまたはその共重合体、ポリアクリルアミド等の（メタ）アクリル系重合体；ポリビニルピロリドンまたはその共重合体等が挙げられる。
【００２４】
以下、実施例を挙げて本発明をさらに詳しく説明するが、本発明はこれらの実施例によってなんら限定されるものではない。なお、以下の実施例において「％」および「部」は特に断りのない限り、「重量％」および「重量部」を意味する。
【００２５】
実施例１
水性樹脂またはその水分散液（ａ）の合成
還流冷却器、温度計、窒素吹込口を備えた容量２リットルのガラス製重合容器に、イオン交換水９００ｇ、ポリビニルアルコール（ＰＶＡ−１：重合度１７００、けん化度９８．５モル％：（株）クラレ製ＰＶＡ−１１７）１００ｇを仕込み、ＰＶＡを９５℃で水に完全に溶解させた。このようにして得られたＰＶＡ水溶液を冷却し、窒素で置換した後、１３０ｒｐｍで撹拌しながら、温度を６０℃に調整し、アセトアセトキシエチルメタクリレート２５ｇ、酒石酸ナトリウムの１０％水溶液を５ｇ仕込んだ。その後、０．５％過酸化水素水５０ｇを３時間にわたって連続的に滴下し、乳化重合を行った。３時間が経過した後、固形分が１１．９６％（アセトアセトキシエチルメタクリレートの重合率９９．７％）の水性樹脂の分散液が得られた。
水性樹脂の分散液を以下の方法により評価した。結果を表１に示す。
（１）粒子径の測定
水性樹脂の分散液をイオン交換水により０．０５％に希釈し、ＤＬＳ平均粒子径を大塚電子製ＥＬＳ−８０００を用いて測定した。
（２）（Ａ）成分の結合割合
水性樹脂の分散液を２０℃、６５％ＲＨ下で、ＰＥＴフィルム上に流延し、７日間乾燥させて厚さ５００μｍの皮膜を得た。この皮膜を直径２．５ｃｍの円盤状に打ち抜いたものを試料として、アセトンにて２４時間ソックスレー抽出し、抽出物分から（Ａ）の結合割合を求めた。
（Ａ）成分の結合割合（％）＝｛１−（抽出物の絶乾重量／皮膜試料中の（Ａ）成分の全重量）｝×１００
＊抽出物の絶乾重量：抽出物を１０５℃、４時間で絶乾した重量。
【００２６】
水性エマルジョンの調製
還流冷却器、滴下ロート、温度計、窒素吹込口を備えた容量１リットルのガラス製重合容器に、上記の水性樹脂の水分散液３０８ｇを加え、窒素で置換した後、２００ｒｐｍで撹拌しながら酢酸ビニル３７ｇを仕込み、６０℃に昇温した後、過酸化水素／酒石酸のレドックス系開始剤の存在下で重合を開始した。重合開始１５分後から酢酸ビニル３３３ｇを３時間にわたって連続的に添加し、重合を完結させた。固形分濃度４８．３％のポリ酢酸ビニル系水性エマルジョンが得られた。
水性エマルジョンを以下の方法により評価した。
（１）水性エマルジョンの放置安定性
水性エマルジョンを５０℃にて１ヶ月間放置し、目視により粘度変化を観察し、以下の基準により評価した。
○：粘度の変化なし、△：流動性はあるがやや増粘する、×：ゲル化する
（２）水性エマルジョンの耐水接着性
２枚のＦｃ１合板を準備してそのうちの１枚に、調製した直後の水性エマルジョンを１５０ｇ／ｍ２となる塗布量で塗布した後、他の１枚の合板を貼り合わせて、７ｋｇ／ｍ２の荷重で１６時間圧締した。その後、解圧し、２０℃、６５％ＲＨ下で５日間養生した後、６０℃の水中で３時間浸漬し、濡れたままの状態で、２０℃にて圧縮せん断強度を測定した。また、調製した直後の水性エマルジョンを２５℃で９ヶ月放置した後に、上記したのと同様の方法で圧縮せん断強度を測定した。
【００２７】
水性エマルジョン組成物の調製
上記で得られたポリ酢酸ビニル系水性エマルジョンの固形分１００重量部に対して、耐水化剤としてアジピン酸ジヒドラジド３重量部を加え（水分散液（ａ）と耐水化剤（ｃ）の比率（ａ）／（ｃ）＝７５．２／２４．８）、水性エマルジョン組成物を調製した。
水性エマルジョン組成物を以下の方法により評価した。
（１）水性エマルジョン組成物の放置安定性
水性エマルジョン組成物を、温度５０℃にて１ヶ月間放置し、目視により粘度変化を観察し、以下の基準により評価した。
○：変化なし、△：流動性はあるがやや増粘する、×：ゲル化する
（２）水性エマルジョン組成物の耐水接着性
２枚のツガ材（柾目）を準備してそのうちの１枚に、調製した直後の水性エマルジョン組成物を１５０ｇ／ｍ２となる塗布量で塗布した後、他の１枚のツガ材を貼り合わせて、７ｋｇ／ｍ２の荷重で１６時間圧締した。その後、解圧し、２０℃、６５％ＲＨ下で５日間養生した、水中で３時間煮沸した後、６０℃で１２時間乾燥して、２０℃にて圧縮せん断強度を測定した。
また、調製した直後の水性エマルジョン組成物を２５℃で９ヶ月放置した後に、上記したのと同様の方法で圧縮せん断強度を測定した。
【００２８】
実施例２
実施例１において、ＰＶＡ−１に代えてＰＶＡ−２を用いた以外は実施例１と同様にして水性樹脂の分散液、水性エマルジョンおよび水性エマルジョン組成物を調製し、評価した。結果を表１に示す。なお、ＰＶＡ−２は以下の方法により合成した。
（ＰＶＡ−２の合成）
容量５リットルのオートクレーブに酢酸ビニル２２３８ｇおよびメタノール７５３ｇを投入し、窒素で置換した後、系内の窒素をエチレンで置換した。エチレンで置換した後、内温を６０℃に調整し、エチレンで加圧して系内の圧力を０．６２ＭＰａに調整した。圧力を調整した後、重合開始剤として０．５ｇ／リットルの濃度に調整した２，２’−アゾビス（４−メトキシー２，４−ジメチルバレロニトリル）のメタノール溶液１１．７ミリリットルをオートクレーブにフィードして重合を開始した。重合開始後、上述の重合開始剤溶液を３７ミリリットル／時間の速度で重合終了時まで逐次添加した。重合開始から４時間後に系内の固形分濃度が２９．３％になった時点で重合を停止した。この間、系内の圧力を逐次調整し、重合を停止した際の圧力は０．５３ＭＰａであった。得られたエチレン−酢酸ビニル共重合体の溶液にメタノール蒸気を通すことで、残存している酢酸ビニルを完全に除去して、固形分濃度が３０％のエチレン−酢酸ビニル共重合体メタノール溶液を得た。
得られたエチレン−酢酸ビニル共重合体メタノール溶液３３３ｇにメタノール５０ｇを加えて４０℃に調整した後、１０％水酸化ナトリウムメタノール溶液を１６．３ｇ加え、けん化反応を行った。得られたゲル状物を粉砕し、水酸化ナトリウムメタノール溶液を添加してから１時間後に、大過剰の酢酸メチルを添加してけん化反応を停止させた後、メタノールで洗浄し、６５℃で１昼夜乾燥して、ＰＶＡ−２（重合度１０００、けん化度９９．２モル％、エチレン含有量７モル％）を得た。
【００２９】
実施例３
実施例１において、ＰＶＡ−１に代えてＰＶＡ−３を用いた以外は実施例１と同様にして水性樹脂の分散液、水性エマルジョンおよび水性エマルジョン組成物を調製し、評価した。結果を表１に示す。なお、ＰＶＡ−３は以下の方法により合成した。
（ＰＶＡ−３の合成）
容量５リットルのオートクレーブに酢酸ビニル２８５０ｇおよびメタノール１５０ｇを投入し、窒素で置換した後、内温を１２０℃、圧力を０．４５ＭＰａに調整した。重合開始剤として０．１％の濃度に調整した１，１’−アゾビス（シクロヘキサン−１−カルボニトリル）のメタノール溶液３ミリリットルをオートクレーブにフィードして重合を開始した。重合開始後、上述の重合開始剤溶液を１２．７ミリリットル／時間の速度で重合終了時まで逐次添加した。重合開始から２．２時間後に系内の固形分濃度が１４．１４％になった時点で重合を停止した。酢酸ビニル重合体の溶液にメタノール蒸気を通すことで、残存している酢酸ビニルを完全に除去して、固形分濃度が３０％のエチレン−酢酸ビニル共重合体メタノール溶液を得た。
得られたエチレン−酢酸ビニル共重合体メタノール溶液３３３ｇにメタノール５７ｇを加えて４０℃に調整した後、１０％水酸化ナトリウムメタノール溶液を９．３ｇ加え、けん化反応を行った。得られたゲル状物を粉砕し、水酸化ナトリウムメタノール溶液を添加してから１時間後に、大過剰の酢酸メチルを添加してけん化反応を停止させた後、メタノールで洗浄し、６５℃で１昼夜乾燥して、ＰＶＡ−３（重合度１７００、けん化度９８．５モル％、１，２−グリコール結合量２．２モル％）を得た。
【００３０】
実施例４
実施例１において、ＰＶＡ−１に代えてＰＶＡ−４（重合度１７００、けん化度８８モル％：（株）クラレ製ＰＶＡ−２１７）を用い、さらにＰＶＡ水溶液に加えるアセトアセトキシエチルメタクリレートの量を２５ｇから５０ｇに変更した以外は実施例１と同様にして水性樹脂の分散液および水性エマルジョンを調製し、評価した。また、水性エマルジョンに加えるアジピン酸ジヒドラジドの量を３重量部から３．９重量部に変更した以外は実施例１と同様にして水性エマルジョン組成物を調製し、評価した。結果を表１に示す。
【００３１】
比較例１
実施例１において、アセトアセトキシエチルメタクリレートを全く使用しなかった以外は実施例１と同様にして水性エマルジョンおよび水性エマルジョン組成物を調製し、評価した。結果を表１に示す。
【００３２】
比較例２
実施例２において、アセトアセトキシエチルメタクリレートを全く使用しなかった以外は実施例２と同様にして水性エマルジョンおよび水性エマルジョン組成物を調製し、評価した。結果を表１に示す。
【００３３】
比較例３
実施例３において、アセトアセトキシエチルメタクリレートを全く使用しなかった以外は実施例３と同様にして水性エマルジョンおよび水性エマルジョン組成物を調製し、評価した。結果を表１に示す。
【００３４】
比較例４
実施例４において、アセトアセトキシエチルメタクリレートを全く使用しなかった以外は実施例４と同様にして水性エマルジョンおよび水性エマルジョン組成物を調製し、評価した。結果を表１に示す。
【００３５】
実施例５
実施例１において、水性エマルジョンに、水性エマルジョンの固形分１００重量部に対して、耐水化剤としてエチレンジアミンを１重量部加えた（水分散液（ａ）と耐水化剤（ｃ）の比率（ａ）／（ｃ）＝９０．１／９．９）以外は実施例１と同様にして水性エマルジョン組成物を調製し、評価した。結果を表１に示す。
【００３６】
実施例６
実施例１において、水性エマルジョンに、水性エマルジョンの固形分１００重量部に対して、耐水化剤としてジヒドロキシチタンビスラクテートを３．９重量部加えた（水分散液（ａ）と耐水化剤（ｃ）の比率（ａ）／（ｃ）＝７０／３０）以外は実施例１と同様にして水性エマルジョン組成物を調製し、評価した。結果を表１に示す。
【００３７】
比較例５
アセトアセトキシエチルメタクリレートの使用量を２５ｇから２５０ｇに変えた以外は実施例１と同様にして水性樹脂の分散液および水性エマルジョンを調製し、評価した。さらに、得られた水性エマルジョンに加えるアジピン酸ジヒドラジドの量を３重量部から３０重量部に変えた以外は実施例１と同様にして水性エマルジョン組成物を調製し、評価した。結果を表１に示す。
【００３８】
比較例６
還流冷却器、温度計、窒素吹込口を備えた容量２リットルのガラス製重合容器に、イオン交換水９００ｇ、ノニオン系乳化剤（日本油脂（株）製ノニオンＫ−２２０）１ｇを仕込み，次に、この水溶液を窒素置換後、１３０ｒｐｍで撹拌しながら、６０℃に調整した後、アセトアセトキシエチルメタクリレート１００ｇ、酒石酸ナトリウムの１０％水溶液を５ｇ仕込んだ。その後、０．５％過酸化水素水５０ｇを３時間にわたって連続的に滴下し、乳化重合を行った。３時間後、固形分が９．９４％（アセトアセトキシエチルメタクリレートの重合率９９．７％）のポリアセトアセトキシエチルメタクリレートの分散液が得られた。この分散液２５．１５ｇを、別途ＰＶＡ−１を溶解して準備したＰＶＡ−１の１０％水溶液１００ｇに加えて、ポリアセトアセトキシエチルメタクリレートとＰＶＡの混合分散液を得た。
得られた混合分散液を用いて、実施例１と同様にして、水性エマルジョンを調製し、これに耐水化剤としてアジピン酸ジヒドラジド９．８重量部を加えて水性エマルジョン組成物を調製した。
分散液、水性エマルジョンおよび水性エマルジョン組成物について実施例１と同様にして評価した。結果を表１に示す。
【００３９】
比較例７
特開平９−１２４８７４号公報に記載の実施例１を参考にして、ＰＶＡとジケテンの反応を実施し、アセトアセチル基含有ＰＶＡ（ＰＶＡ−５：けん化度９９．４モル％、重合度１２００、アセトアセチル化度６．０モル％）を得た。得られたＰＶＡを加熱溶解して、１２％水溶液を調製し、実施例１と同様にして、水性エマルジョンを調製した。
得られた水溶液エマルジョンの固形分１００重量部に対して、耐水化剤としてアジピン酸ジヒドラジド３．６重量部を加えて水性エマルジョン組成物を調製した。
水性エマルジョンおよび水性エマルジョン組成物について実施例１と同様にして評価した。結果を表１に示す。
【００４０】
実施例７
実施例１において、アセトアセトキシメタクリレートを２５ｇ用いる代わりに、アセトアセトキシメタクリレート１０ｇおよびメタクリル酸メチル４０ｇを用いた以外は実施例１と同様にして水性樹脂の分散液、水性エマルジョンおよび水性エマルジョン組成物を調製し、実施例１と同様にして評価した。結果を表１に示す。
【００４１】
比較例８
実施例１において、アセトアセトキシメタクリレートを２５ｇ用いる代わりに、アセトアセトキシメタクリレート２ｇおよびメタクリル酸メチル４８ｇを用いた以外は実施例１と同様にして水性樹脂の分散液、水性エマルジョンおよび水性エマルジョン組成物を調製し、実施例１と同様にして評価した。結果を表１に示す。
【００４２】
【表１】
2007270002.tif 000002
【００４３】
実施例１〜４の結果と比較例１〜４の結果を比較することにより、請求項１の要件を満たす水性樹脂またはその水分散液（ａ）から、耐水接着性に優れた水性エマルジョンが得られることがわかる。また、該水性エマルジョンに耐水化剤（ｃ）を配合することにより、耐水接着性に優れた水性エマルジョン組成物が得られることがわかる。アセトアセチル基を有するビニルモノマー単位からなる重合体（Ａ）およびビニルアルコール系重合体（Ｂ）の重量比（Ａ）／（Ｂ）が２００／１００を超える場合には、水性エマルジョンおよびその組成物の放置安定性および長期放置後の耐水接着性が低下する（比較例５）。また、（Ｂ）に結合した（Ａ）の重量割合が（Ａ）の全重量に対して５０％に満たない場合には、水性エマルジョンおよびその組成物の放置安定性および耐水接着性が低下する（比較例６）。また、本発明の水性エマルジョンおよびその組成物は、従来公知のＰＶＡとジケテンの反応により得られるアセトアセチル基含有のＰＶＡを成分とする組成物（比較例７）と比較して、放置安定性および長期間放置後の耐水接着性が顕著に優れている。また、アセトアセチル基を有するビニルモノマー単位を５重量％以上含有する重合体（Ａ）を成分とする水性エマルジョンおよびその組成物（実施例７）は、アセトアセチル基を有するビニルモノマー単位が５重量％に満たない重合体を成分とする水性エマルジョンおよびその組成物（比較例８）と比較して、耐水接着性が著しく優れている。
【産業上の利用可能性】
【００４４】
本発明の水性エマルジョンおよび水性エマルジョン組成物は、耐水接着性に優れ、同時に放置安定性にも極めて優れていることから、木工用接着剤、合板用接着剤、紙加工剤、塗料、繊維加工剤などの幅広い用途分野に好適に用いることができる。